(57)【要約】【課題】  内部発光の取り出し効率の高い有機ＬＥＤ及びその基板を提供する。【解決手段】  本発明は，基本的には発光面に凹凸を設けるのではなく，裏面に周期性を有する構造を設けることで，内部発光の取り出し効率の高い有機ＬＥＤを得ることができるという知見に基づく。本発明の第１の側面は，高屈折率整形層，発光層及び反射層をこの順で有する発光素子であって，反射層が周期的な構造を有する発光素子に関する。この周期的な構造の例は周期的な凹凸や周期的な起伏である。【選択図】  図１
2014129444.tif 000002
【特許請求の範囲】
【請求項１】
アクティブ部，高屈折率整形層，及び２次元周期構造部をこの順で含む，発光素子であって，
前記アクティブ部は，第１の電極と，第１の電極に隣接した有機発光層と，前記有機発光層に隣接し，前記高屈折率整形層側に存在する第２の電極とを含み，
前記第２の電極は透明電極であり，
前記高屈折率整形層の上面は平坦であり，
前記高屈折率整形層は，第２の電極，及び前記有機発光層のうち最も屈折率が高いものと同じ又かまたは高い屈折率を有する，
発光素子。
【請求項２】
請求項１に記載の発光素子であって，第１の電極は，透明電極であり，
前記高屈折率整形層は，第１の電極，第２の電極，及び前記発光層のうち最も屈折率が高いものと同じ又かまたは高い屈折率を有する，発光素子。
【請求項３】
請求項１に記載の発光素子であって，第１の電極は，不透明電極である発光素子。
【請求項４】
請求項１に記載の発光素子であって，前記２次元周期構造部は，２次元的に周期的に配置された凹凸を含む，発光素子。
【請求項５】
請求項１に記載の発光素子であって，前記２次元周期構造部は，２次元的に周期的に配置された凹凸を含む回折格子である，発光素子。
【請求項６】
２次元周期構造を有する透明基板と，
前記透明基板上に設けられた前記２次元周期構造を反映した形状を有する２次元周期構造部と，
前記２次元周期構造部上に設けられた高屈折率整形層と，
をこの順に有する有機ＬＥＤ用の基板であって，
前記高屈折率整形層の上面は平坦であり，
前記高屈折率整形層の上面にはアクティブ部が設けられる面であり，
前記アクティブ部は，第１の電極と，第１の電極に隣接した有機発光層と，前記有機発光層に隣接し，前記高屈折率整形層側に存在する第２の電極とを含むものであり，
前記第２の電極は透明電極であり，
前記高屈折率整形層は，第２の電極，及び前記有機発光層のうち最も屈折率が高いものと同じ又かまたは高い屈折率を有する，
有機ＬＥＤ用の基板。
【請求項７】
請求項６に記載の有機ＬＥＤ用の基板であって，
前記２次元周期構造部は，反射鏡面である，
有機ＬＥＤ用の基板。
【発明の詳細な説明】
【技術分野】
【０００１】
本発明は，内部発光の取り出し効率の高い発光素子（特に有機ＬＥＤ）及び発光素子用基板に関する。
【背景技術】
【０００２】
特許第５０５４４６４号公報（特許文献１）及び特許第４２５３３０２号公報（特許文献２）には，有機ＥＬ発光素子が開示されている。【０００３】
特許文献２の請求項１は，
「基板と，
前記基板上に設けられ，第一の電極および第二の電極により有機発光層が狭持されてなる発光部と，
前記発光部に隣接して設けられ，表面に凹凸が形成された基材，およびこの凹凸の凹部を埋めて堆積された媒質を含む回折格子部とを具備し，
前記基材表面の凹凸は，複数の第一の領域の集合体からなる第二の領域を構成し，第一の領域のそれぞれにおける凹凸は，所定の方向の基本並進ベクトルをもって基板平行方向に二次元周期的に配置され，それぞれの第一の領域内の凹凸の基本並進ベクトルの方向は一致せずに異なり，
前記媒質は，隣接する前記電極の材料とは異なる材料であることを特徴とする有機エレクトロルミネッセンス素子」である。【０００４】
特許文献３にはアクティブエレクトロルミネッセンス（ＥＬ）層を有する有機ＬＥＤが開示されている。【０００５】
特許文献３及び非特許文献１には，有機ＬＥＤの様々な要素が開示されており，その参照文献も含めて本発明の背景技術となる。【０００６】
非特許文献２には，内部発光の取り出し効率を向上させるため，電極，発光層，透明電極を含む各層の形状を波状にした有機ＬＥＤが提案されている。
【先行技術文献】
【特許文献】
【０００７】
【特許文献１】特許第５０５４４６４号公報
【特許文献２】特許第４２５３３０２号号公報
【特許文献３】特開２００６−１９０６８２号公報
【非特許文献】
【０００８】
【非特許文献１】Ｋａｎｃｈａｎ  Ｓａｘｅｎａ，  Ｖ．  Ｋ．  Ｊａｉｎ，  Ｄａｌｉｐ  Ｓｉｎｇｈ  Ｍｅｈｔａ  Ａ  ｒｅｖｉｅｗ  ｏｎ  ｔｈｅ  ｌｉｇｈｔ  ｅｘｔｒａｃｔｉｏｎ  ｔｅｃｈｎｉｑｕｅｓ  ｉｎ  ｏｒｇａｎｉｃ  ｅｌｅｃｔｒｏｌｕｍｉｎｅｓｃｅｎｔ  ｄｅｖｉｃｅｓ  Ｏｐｔｉｃａｌ  Ｍａｔｅｒｉａｌｓ, ｖｏｌ.３２,ｐｐ.２２１-２３３, ２００９.
【非特許文献２】Ｗｏｎ  Ｈｏｅ  Ｋｏｏ  ｅｔ．  ａｌ  Ｎａｔｕｒｅ  Ｐｈｏｔｏｎｉｃｓ  ｖｏｌ．４，Ａｐｒｉｌ  ２０１０，  ｐｐ．２２２−２２６
【発明の概要】
【発明が解決しようとする課題】
【０００９】
有機ＬＥＤは，ディスプレイ機器，照明機器に重要な素子であり，電気入力に対する光出力の大きさが重要である。電気入力に対し有機ＬＥＤ内部での光の発生効率は十分高い域に達しつつある。しかし，内部で発生した光を外部，即ち空気中に取り出す効率は，高くない（例えば２０％）という問題がある。【００１０】
有機ＬＥＤの光取り出し効率が高くない原因は，発生したランダムな光のもつ波数ベクトルの大きさごとに次のように整理される。
（有機ＬＥＤ面内にｘ，ｙ軸を定義する。着目する光の空気中での波数の大きさをｋ０とする。ｘｙ面内波数ベクトルの大きさをｋとする）
透明電極，有機発光層のうち屈折率の最大のものの屈折率をｎ２とし，基板（ガラスなど）の屈折率＝ｎ１とする。
［１］  ｋ／ｋ０＜１の成分・・（界面のフレネル反射を除いて）空気中に取り出される。
［２］  ｎ１＞ｋ／０＞１の成分・・光は基板中を伝搬するが界面の全反射のため空気中に出られない。
［３］  ｎ２＞ｋ／ｋ０＞ｎ１の成分・・光は透明電極や有機発光層で形成される導波路の導波モードになりｘｙ面に平行に伝わる。透明電極の損失や，不透明金属反射電極における損失（プラズモン損失）によって失われる。【００１１】
取り出し効率を高めるためには，［３］の光を［２］又は［１］に，［２］の光を［１］に変換する手段が必要である。しかしながら，以下のように従来の手法はせいぜい部分的改善に留まっていて効果が不十分である。【００１２】
従来の有機ＬＥＤの光取り出し効率が不十分なのは主に次の二つの要因による。
第一の要因は以下のとおりである。ガラス基板の屈折率に比べて透明電極や有機発光層の屈折率が高い。このため，透明電極や有機発光層の面方向に，光を閉じ込める導波モードが生ずる。透明電極や不透明電極に付随する光損失により消失する成分がある。また，有機ＬＥＤ内で発光した光のうち，光を閉じ込める導波モードと結合した成分は，外部に放出されない。【００１３】
第二の要因は以下のとおりである。発生した光のうち基板ガラスに閉じ込められて取り出されない成分も多い。このため，従来の有機ＬＥＤは，内部発光の取り出し効率が低い。
即ち，従来の有機ＬＥＤは，光が放射される際に，全反射が起こり光のある成分が有機ＬＥＤ内に戻る。このため，従来の有機ＬＥＤは，内部発光の取り出し効率が低い。【００１４】
特許文献２や非特許文献２は，理論的な上記二つの課題と並んで，実用上大きな問題がある。それはこれらの文献に開示されたアクティブ部が平坦ではない。一方，有機発光層は平坦な面上に形成するのが最も良い。したがって，光取り出し効果を高める為に，こられの文献に開示された有機ＬＥＤは，発光層に凹凸や波打ちを設けており，この構造は発光効率の低下，製造歩留まりの低下及び製品の短寿命化を招く。【００１５】
本発明は，内部発光の取り出し効率の高い発光素子（例えば有機ＬＥＤ）及び発光素子用基板を提供することを目的とする。
【課題を解決するための手段】
【００１６】
本発明は，アクティブ部に隣接して有機発光層や透明電極より屈折率の高い高屈折率整形層を設ける。アクティブ部とは，アクティブエレクトロルミネッセンス部ともよばれる部分であり（特許文献３を参照），有機発光層とその両側の透明ないし不透明な電極を合わせたものを指す。有機発光層は，電子注入層，電子輸送層，正孔注入層，正孔輸送層，狭義の発光層を含む層を意味する。二つの電極（第１の電極及び第２の電極）のうち少なくとも一つは透明である。これにより，アクティブ部で生じた光が多モード導波モードとなり，透明電極付近に局在する最低次モード（ＴＥ０及びＴＭ０）と結合する事態を軽減できる。よって，本発明は，アクティブ部に生ずる光閉じ込め問題を解消できる。導波モードがＴＥ，ＴＭおのおの一つの単一モード導波の場合と比較して，上記した［３］の光（ｎ２＞ｋ／ｋ０＞ｎ１の成分）がうける透明電極損失，プラズモン損失を大幅に軽減できる。同時に，本発明の発光素子は，高屈折率整形層のうち，アクティブ部と反対に位置する面に２次元周期構造部を形成したものが好ましい。【００１７】
この２次元周期構造は，回折作用により［３］の光（ｎ２＞ｋ／ｋ０＞ｎ１の成分）を［２］（ｎ１＞ｋ／ｋ０＞１の成分）又は［１］（ｋ/ｋ０＜１の成分）に，［２］の光を［１］に変換して，［１］の光を外部に取り出す作用を有する。即ち，高屈折率整形層を伝播する光がガラスや空気中に放出されるように，２次元周期構造部に接触した光を放出面の臨界角以内の角度に効率よく変換できる。これにより，従来の有機ＬＥＤと異なり本発明は，発光効率を高めることができる。【００１８】
本発明の第１の側面は，アクティブ部１，高屈折率整形層３，及び２次元周期構造部５をこの順で含む，発光素子７に関する。発光素子の例は，有機ＬＥＤである。【００１９】
アクティブ部１は，第１の電極１１と，第１の電極に隣接した有機発光層１３と，有機発光層１３に隣接した第２の電極１５とを含む。第２の電極１５は，透明電極である。高屈折率整形層３は，第２の電極１５，及び発光層１３のうち最も屈折率が高いものと同じ又かまたは高い屈折率を有する。【００２０】
本発明の発光素子の好ましい例は，第１の電極が透明電極の発光素子である。この発光素子の高屈折率整形層は，第１の電極，第２の電極，及び前記発光層のうち最も屈折率が高いものと同じ又かまたは高い屈折率を有するものが好ましい。【００２１】
本発明の発光素子の好ましい例は，第１の電極が，不透明電極の発光素子に関する。【００２２】
本発明の発光素子の好ましい例は，２次元周期構造部は，２次元的に周期的に配置された凹凸を含むものである。さらに，２次元周期構造部は，２次元周期回折格子であることが好ましい。【００２３】
高屈折率整形層のアクティブ部と接する面は，平面であるものが好ましい。このように回折格子が周期的構造を有していても，高屈折率整形層により形状が整形され，平らな面がアクティブ部と接するものが好ましい。【００２４】
本発明の発光素子の好ましい例は，２次元周期構造部と隣接した基板を更に有するものである。【００２５】
本発明の第２の側面は，有機ＬＥＤ用の基板に関する。この基板は，その上にアクティブ部を形成することで，有機ＬＥＤ素子として機能する。この基板は，２次元周期構造を有する透明基板１７と，透明基板１７上に設けられた前記２次元周期構造を反映した形状を有する２次元周期構造部と，２次元周期構造部上に設けられた高屈折率整形層とをこの順に有する。透明基板１７の例は，ガラスである。２次元周期構造部と高屈折率整形層とは別の層でなく，同一の材質からなる連続した層であっても良い。高屈折率整形層の上面は平坦である。高屈折率整形層の上面にはアクティブ部が設けられる面である。アクティブ部は，第１の電極と，第１の電極に隣接した有機発光層と，前記有機発光層に隣接し，前記高屈折率整形層側に存在する第２の電極とを含む。第２の電極は透明電極である。高屈折率整形層は，第２の電極，及び有機発光層のうち最も屈折率が高いものと同じ又かまたは高い屈折率を有する。もっとも第１の電極が透明電極である場合，高屈折率整形層は，第１の電極，第２の電極，及び有機発光層のうち最も屈折率が高いものと同じ又かまたは高い屈折率を有するものであることが好ましい。【００２６】
この側面の基板の好ましい態様は，２次元周期構造部が，反射鏡面である。
【発明の効果】
【００２７】
本発明は，内部発光の取り出し効率の高い発光素子（例えば，有機ＬＥＤ）を提供できる。
【図面の簡単な説明】
【００２８】
【図１】図１は，本発明の発光素子の基本構成を示す図である。
【図２】図２は，本発明のある態様の発光素子を示す概念図である。
【図３】図３は，２次元周期構造部の例を示す図である。
【図４】図４は，光線のx方向及びy方向の波数を示す図である。
【図５】図５は，本発明のある態様の発光素子を示す概念図である。
【図６】図６は，本発明の有機ＬＥＤの構成を説明するための概念図である。
【図７】図７は，実施例３におけるアクティブ部の構成を示す図である。
【図８】図８は，電流密度対光出力の外部量子効率を示す図である。
【発明を実施するための形態】
【００２９】
図１は，本発明の発光素子の基本構成を示す図である。本発明の第１の側面は，アクティブ部１，高屈折率整形層３，及び２次元周期構造部５をこの順で含む，発光素子７に関する。発光素子の例は，有機ＬＥＤ（有機電界発光素子）である。２次元周期構造部５は，高屈折率整形層３の一部分であっても構わないし，別の層であっても構わない。有機ＬＥＤは，正負の両電荷の注入，輸送することが可能なアクティブ部を有する。そして，アクティブ部において，正負の両電荷により生成された正孔と電子が有機発光層において，再結合することにより光を発生できる。また，有機ＬＥＤは，有機発光層における発光物質から発光される光を受けて発光する物質を更に含んだものであってもよい。
【００３０】
次に本発明の作用を説明する。先に記したように，発生したランダムな光は，以下の３つの成分に分類される。
［１］  ｋ/ｋ０＜１の成分・・（界面のフレネル反射を除いて）空気中に取り出される
［２］  ｎ１＞ｋ/ｋ０＞１の成分・・光は基板中を伝搬するが界面の全反射のため空気中に出られない
［３］  ｎ２＞ｋ/ｋ０＞ｎ１の成分・・光は透明電極や有機発光層で形成される導波路の導波モードになりｘｙ面に平行に伝わる。透明電極の損失や，不透明金属反射電極における損失（プラズモン損失）によって失われる。
光取り出し効率を高めるためには，［３］の光を［２］又は［１］に，［２］の光を［１］に変換する手段が必要である。図１はその手段を提供する。
【００３１】
高屈折率整形層は，基本モードであった［３］の波を高屈折率整形層部に引き出して透明電極，不透明電極の損失を軽減する。
高屈折率整形層と基板材料部の境をなす2次元回折格子は，
まず［３］の波を［２］又は［１］に変換し，［１］の波を空気中に，［２］の波を基板材料中に取り出す作用をする。
次に，基板材料中の波［２］は，空気との界面で反射されるほか，2次元回折格子で回折され［１］に変換された成分は空気中に取り出される。
変換されず［３］または［２］に留まった波は，高屈折率整形層または基板材料内を往復反射されるなかで［２］，又は［１］に変換される。透明電極の残留損失，反射電極の不完全反射損失による以外は，遅かれ早かれ空気中に取り出される。
本発明の高屈折率整形層は，プラズモン損失を最小にする効果を有する。金属と透明誘電体とが接する界面に沿って光が伝わるプラズモン波は，基本モードの一つである。そして，このプラズモン波は，高屈折率整形層の存在と２次元周期構造部の凹凸のもつ回折効果（この場合モード変換効果）により［２］又は［１］の光に変換され，空気中に有効に取り出される。
【００３２】
図２は，本発明のある態様の発光素子を示す概念図である。図２に示される発光素子は，第１の電極及び第２の電極が透明電極である。透明電極の例は，ＩＴＯ電極である。有機ＬＥＤに関してＩＴＯ電極は公知である。本発明においては，公知の方法に従って製造したＩＴＯ電極を適宜採用すればよい。この態様の発光素子は，斜めに伝搬する光においてもxy面内移動距離が小さいので像のにじみが小さく，特に精細度の高い発光素子に効果的に利用できる。この発光素子の高屈折率整形層は，第１の電極，第２の電極，及び発光層のうち最も屈折率が高いものと同じ又かまたは高い屈折率を有する。
【００３３】
この場合，高屈折率整形層３に隣接して設けられる２次元周期構造部５は，高屈折率整形層３から２次元周期構造部５へ伝播した光が反射する反射層として機能するものが好ましい。反射層として機能する２次元周期構造部５の例は，金属層である。金属層の例は，アルミニウムからなる層である。金属層の厚さは薄くてもよい。また，金属層は金属膜であってもよい。このような膜は，例えば２次元周期構造を有するガラス基板上に金属を蒸着させることやスパッタリングを用いることにより形成できる。この場合，金属層の厚さの例は，１０ｎｍ以上５００ｎｍ以下であり，２０ｎｍ以上３００ｎｍ以下が好ましく，４０ｎｍ以上２００ｎｍ以下であれば更に好ましい。この場合，２次元周期構造における山部分と谷部分の高さの差は，８０ｎｍ以上２００ｎｍ以下が好ましい。
【００３４】
２次元周期構造部は，好ましくは，２次元的に周期的に配置された凹凸を含むものである。さらに，２次元周期構造部は，２次元周期回折格子であることが好ましい。２次元周期構造部は，例えば，山部分と谷部分とが２次元的に周期的に存在する部分を意味する。
【００３５】
図３は，２次元周期構造部の例を示す図である。図３に示されるように，２次元周期構造部の例は，六角格子状に山部分と谷部分とが存在する層である。もっとも，２次元周期構造部は，正方格子状に山部分と谷部分とが存在してもよいし，長方格子状に山部分と谷部分とが存在してもよい。山部分と谷部分とは滑らかな起伏により形成されるものが好ましい。
【００３６】
２次元周期構造部における２次元周期性が，1次元周期関数の重ね合わせに分解できるとき，その周期（たとえば山部分から山部分までの距離）は，アクティブ部において発光する光の自由空間波長をλとした場合，０．５λ以上２．０λ以下が好ましく，０．７λ以上１．５λ以下がより好ましい。具体的な１次元周期の例は，発光層において青色の光が放出される場合，４３０ｎｍ以上４７０ｎｍ以下であり，発光層において赤色の光が放出される場合，５５０ｎｍ以上７５０ｎｍ以下が好ましく，６００ｎｍ以上７００ｎｍ以下でもよい。
【００３７】
高屈折率整形層３は，２次元周期構造部上に高い屈折率を有する物質を蒸着やスパッタリングすることで形成できる。そのような物質の例は，酸化タンタル（Ｔａ２Ｏ５）又は酸化ニオブ（Ｎｂ２Ｏ５）である，高屈折率整形層３は，２次元周期構造部の凹凸を軽減し，表面をおよそ平坦にすることができればよい。このため，高屈折率整形層３は，２次元周期構造部の谷部分を埋めることができるように形成されていればよい。
【００３８】
高屈折率整形層のアクティブ部と接する面は，平面であるものが好ましい。このように回折格子が周期的構造を有していても，高屈折率整形層により形状が整形され，平らな面がアクティブ部と接するものが好ましい。２次元周期構造部における谷から山までの平均高さをｈとしたときに，高屈折率整形層のアクティブ部と接する面の起伏は０．１ｈ以下が好ましく，０．０５ｈ以下であればより好ましく，０．０１ｈ以下であれば更に好ましい。高屈折率整形層のアクティブ部と接する面が平坦であれば，アクティブ部に含まれる各層も平坦にすることができる。そうすれば，アクティブ部における電子移送やホール移送がスムーズに行われる。このため，高屈折率整形層のアクティブ部と接する面が平面であれば，発光効率自体を向上させることができる。
【００３９】
高屈折率整形層上にアクティブ部１が形成される。アクティブ部１は，第１の電極１１と，第１の電極に隣接した有機発光層１３と，有機発光層１３に隣接した第２の電極１５とを含むアクティブ部１は，例えば，有機ＬＥＤにおける公知のアクティブ部を適宜採用すればよい。
【００４０】
第２の電極１５は，高屈折率整形層の表面上に形成されればよい。第２の電極１５は，透明電極であり，透明電極の例はＩＴＯ（indium tin oxide）電極である。ＩＴＯ電極は公知のスパッタリング装置を用いることで容易に形成することができる。一般的に，ＩＴＯ電極の厚さは，５０ｎｍ以上３００ｎｍ以下である。第１の電極が透明電極である場合，第２の電極と同様にして作成することができる。第１の電極及び第２の電極はいずれが陽極電極であっても陰極電極であってもよい。
【００４１】
有機発光層１３は，例えば，第２の電極１５上に形成される。有機発光層は，陽極電極から正孔を，陰極電極から電子を注入される。そして，有機発光層１３において，正孔と電子の再結合が生じ，これによって光を放出できる。有機発光層１３は，単層であっても多数の層からなっていてもよい。有機発光層は正孔と電子の再結合により光を放射する有機発光分子以外に，有機発光分子から発生した光を吸収して別の光を発生できる蛍光物質（または燐光物質）を含んでいてもよい。
【００４２】
有機発光層１３は，正孔または電子の易動度を高めることができる正孔輸送物質または電子輸送物質を含んでいてもよい。一方，有機発光層は特定の空間的位置に正孔または電子を補足するまたは輸送性を低下させるための正孔捕捉物質または電子捕捉物質を含んでいてもよい。これら有機発光分子，蛍光物質（または燐光物質），正孔輸送物質，電子輸送物質，正孔捕捉物質，電子捕捉物質は同一の層に含まれていてもよく，または別個の層に分離されていてもよい。複数の層に分離されてこれらの構成物質を含む層が形成されている場合も，本発明においては一括して有機発光層とよぶ。
【００４３】
上記のとおり，有機発光層は，電界発光材料を含むものが好ましい。電界発光材料の例は，各種金属錯体型発光材料（配位子として８−キノリノール，ベンゾオキサゾール，アゾメチン，フラボン等。中心金属としてはＡｌ，Ｂｅ，Ｚｎ，Ｇａ，Ｅｕ，Ｒｕ，Ｐｔ等）や蛍光色素系発光材料（オキサジアゾール，ピラゾリン，ジスチリルアリレーン，シクロペンタジエン，テトラフェニルブタジエン，ビススチリルアントラセン，ペリレン，フェナントレン，オリゴチオフェン，ピラゾロキノリン，チアジアゾロピリジン，層状ペロプスカイト，ｐ−セキシフェニル，スピロ化合物等）を用いることができる。あるいは各種高分子材料（ポリフェニレンビニレン，ポリビニルカルバゾール，ポリフルオレン，等）を発光材料としたり，または非発光性の高分子材料（ポリエチレン，ポリスチレン，ポリオキシエチレン，ポリビニルアルコール，ポリメタクリル酸メチル，ポリアクリル酸メチル，ポリイソプレン，ポリイミド，ポリカーボネート等）をマトリックスとして，各種発光材料または蛍光材料を混合したり共重合したりすることも可能である。また，各種有機正孔または電子輸送材料（トリフェニルアミン，等）を介在させることもできる。更には，各種正孔または電子注入層（例えばＬｉ，Ｃａ，Ｍｇ，Ｃｓ，ＣｕＰｃ等）を介在させることも可能であり，素子構成に合わせて適宜材料を選ぶことができる。これら各種の有機電界発光材料の中でも，特にその分子構造の中に，異方的に発光可能な発光の大きな遷移双極子モーメントを持つ有機化合物であることが望ましく，またそのような発光に関わる遷移双極子モーメントを持つ分子骨格部分自身，または該分子骨格部分以外の分子の一部に分子または分子骨格の一部の配向状態を制御することを容易ならしめるような分子構造を有することが望ましい。
【００４４】
第１の電極１１は，例えば，有機発光層１３上に形成される。第１の電極１１は，第２の電極と同様にして作成できる。
【００４５】
本発明の発光素子は，各種薄膜形成技術，例えばスピンコート法，塗布法，キャスト法，スパッタ法，真空蒸着法，分子線蒸着法，液相エピタキシャル法，原子層エピタキシャル法，ロール法，スクリーン印刷法，インクジェット法，電界重合法，ラビング法，吹き付け法，水面展開法，又は，ラングミュア・ブロジェット膜法を用いて製造できる。
【００４６】
本発明の発光素子は，基板を有しても良い。基板の例は，ガラス，シリコン，ガリウム砒素，等の無機物質からなる基板や，ポリカーボネート，ポリエチレン，ポリスチレン，ポリプロピレン，ポリメタクリル酸メチル，等の有機物質からなる基板または両者を複合化させた基板を用いることができる。
【００４７】
また，本発明の発光素子は，その素子形成の過程で，必要とする光学的素子構造を作製するために，各種精密加工技術を用いることができる。例えば，精密ダイアモンド切断加工，レーザ加工，エッチング加工，フォトリソグラフィ，反応性イオンエッチング，集束イオンビームエッチングが挙げられる。また，あらかじめ加工された有機電界発光素子を複数個配列させたり，多層化したり，またはその間を光導波路で結合したり，またはその状態で封止したりすることもできる。
【００４８】
この態様の発光素子の動作を説明する。第１の電極１１及び第２の電極１５に電圧が印加される。すると，有機発光層１３において発光が生ずる。有機発光層１３において発光した光は，第１の電極１１を経て空間に放出される。一方，第１の電極１１に到達した光の一部は，有機発光層１３へ戻る。一方，有機発光層１３において発生した光の一部は，代２の電極１５を経て，高屈折率整形層へと伝播する。高屈折率整形層へ伝播した光は，２次元周期構造部へ伝播する。そして，２次元周期構造部にて回折や反射が生じる。２次元周期構造部にて回折や反射が生じた後，光は高屈折率整形層を経由して，第２の電極，有機発光層１３及び第１の電極を経て，空間に放出される。なお，２次元周期構造部が反射層として機能しない場合は，２次元周期構造部へ到達した光の一部が，２次元周期構造部から放出される。２次元周期構造部には隣接したガラス基板がある場合は，光の一部は，２次元周期構造部からガラス基板を経て放出される。
【００４９】
次に，図３に示される２次元周期構造部を例にして，２次元周期構造部における光の挙動について説明する。この２次元周期構造部では，六方格子状の周期にて凹凸が構成されており，この凹凸において光が反射する。以下の説明では，有機ＬＥＤが，ｘｙ平面に平行な膜又は層を複数有し，垂直方向をｚ方向とする。
【００５０】
図４は，光線のx方向及びy方向の波数を示す図である。ｘ軸方向の単位波数は，ｋｘ／ｋ０であり，ｙ軸方向の単位波数は，ｋｙ／ｋ０である。六方格子は正弦状の凹凸で表現することができる。そして，六方格子は，互いに１２０°を成す空間ベクトルａ，ｂ，ｃと正弦波の振幅Ａを用いて表すことができる。すなわち，六方格子は，Ａｓｉｎ（ａ・ｒ),Ａsin（ｂ・ｒ）及びＡｓｉｎ（ｃ・ｒ）の重ね合わせで表現できる。２次元周期構造部のある点に光が入射した場合，その光は６方向に互いにほぼ等しい一定の割合で回折される。これにより，光路のインターチェンジがなされる。その点に入射した光がほぼ全部（例えば80%以上）回折されると，上記のインターチェンジ効果が極めて高くなる。回折効率は，ベッセル関数を用いて解析できる。このため，ｎを光線が往復する空間の媒質屈折率とする。すると，（４πｎＡ/λ）で定義される変調指数が，０．９以上１．３以下が好ましく，１以上１．２以下がより好ましく，１．０５以上１．１５以下の場合に，上記の効果が高まるため好ましいといえる。たとえば，変調指数が１以上１．２以下の場合，８０％〜９０％の成分が回折される。空間ベクトルａ，ｂ，ｃは，２次元周期構造部の周期をあらわすベクトルである。そして，それらの大きさは，光の波長と同程度であることが好ましい。図の凹凸の山から山までの距離は上記正弦波の周期の２／(３の平方根)倍（約１．１５倍）が好ましい。また，山の頂から谷底までの高低差はＡの（３の平方根）×３倍となる。
【００５１】
図５は，本発明のある態様の発光素子を示す概念図である。本発明の発光素子の好ましい例は，第１の電極が，不透明透明電極の発光素子に関する。この態様の発光素子は，有機発光層で発光した光が高屈折率整形層を経て放出される。このため，特に２次元周期構造部は，高屈折率整形層と連続した同一の組成部分であってもよい。また，２次元周期構造部は，例えばガラス基板に設けられた周期構造を反映した部分であってもよい。その他の構成は，先に説明した態様の発光素子におけるものを適宜採用することができる。
【００５２】
先に説明したとおり，たとえば，有機ＬＥＤの分野では，光の取り出し面（光を視認する面）に加工を施すものが知られている。本発明は，発光素子又は基板の裏面の形状を調整する。基板の裏面には，たとえば，円環状の光線ベクトル内の光を円形の光線ベクトル窓内に回折（又は散乱）させるような周期構造を形成する。
【００５３】
出力光のうち，対空気ベクトル窓内部の成分を空気に対して高い効率で取り出せるように無反射コートを行うことが好ましい。出力光のうち対ガラス窓の内部・対空気窓の外側部分の成分を遠端ではなく近端で反射されるようにコートを設計することが望ましい。基板のうち空気に接する側は，対空気無反射コートを行うことが好ましい。
【００５４】
上記のような特性を達成するために，高屈折率整形層に反射防止膜が設けられても良い。反射防止膜は，高屈折率整形層から光の取り出し面方向に不必要な光が漏れ出すことを防止するものであっても良い。そして，この反射防止膜を介して，たとえば高屈折率整形層は，ガラス基板上に設けられても良い。
【００５５】
発光層で発光した光の一部は，高屈折率整形層を経て基板から放出される。一方，基板から放出されなかった光は，基板から高屈折率整形層へと戻される。高屈折率整形層へと戻された光は，反射層へ到達する。この際，反射層が周期的な構造を有しているため，光の進行方向が変化し，その結果，反射層で反射した光は，基板から効率的に放出されることとなる。
【００５６】
次に，図６に示す発光素子について説明する。この発光素子も先に説明したものと同様に好ましいものは，有機ＬＥＤである。この発光素子は，２次元波形表面をもつ基板の上に反射鏡が設けられ，その上に高い屈折率層があり，それは平坦な表面をもつ。その上に透明電極，有機発光層，透明電極が設けられる。２つの電極はそれぞれ正負のキャリヤを有機発光層に注入する。有機発光層は二つ以上の層からなり，正負の電荷を輸送する役割，発光する役割などをそれぞれ担う。正の電荷，負の電荷は基板側の電極から注入される構造，その反対の構造，いずれも可能である。
【００５７】
高屈折率整形層の屈折率は，有機ＬＥＤ用有機材料の屈折率（通常1.7ないし1.9）より高く，透明電極の屈折率（代表的な電極材料であるITOでは2.0から2.1程度）と同等かそれ以上である。
【００５８】
このような構造では，高屈折率媒質の集光性により，通常の有機LEDで透明電極が導波路となって発光の多くがトラップされる効果を消滅させることができる（トラップ効果は例えば非特許文献２に説明されている）。
【００５９】
アクティブ部から発した光は透明電極から外部に出るか，高屈折率層まで全反射により戻る。外部に取り出されなかった光は反射鏡面で回折され，ｚ軸に近い成分に変換され，それは透明電極から有効に取り出させる。
【００６０】
上記の動作について以下説明する。透明電極に向かう光がもつｘ方向波数kx，ｙ方向波数kyの自由空間波数k0に対する比が図６のAのように小さい円内にあれば外部に取り出される。その結果，図８で高屈折率層３を下向きに進む光は二つの円で作る円環に大きなパワー密度，小円内には小さいパワー密度をもつ。全反射される光も大きい円内に制限されている（B)。反射鏡面は反射型回折格子の作用があり，その空間波数だけベクトル的に加算・減算されてスクランブル効果が生じ，パワーの大きな部分が小円内に移され再び透明電極１に達したとき外部に取り出される。これはスクランブリング効果が平均化作用をもつためである。
【００６１】
以上を要約すると，図６の構造は，以下の効果を有する。有機ＬＥＤから発した光を導波光に空費することなく放射光にする。放射光のうち，kx,kyが図６の小円内にある成分は透明電極１を通り抜けて外部に出力される。放射光のうち，kx,kyが図６の小円外・大円内，即ち円環内にある成分は全反射されるが2次元反射型回折格子のスクランブリング作用により小円内に多くの部分が移動し外部に取り出される。以上の繰り返しによりアクティブ部の発光は効率よく取り出される。材料の吸収損，鏡の反射損をゼロにできれば有機LEDの全発光を外部に取り出すことができる。上のスクランブリングについてより詳しく説明する。2次元の反射型回折格子を六方格子とし，その基本周期を光の空気中の波数と等しくした場合，小円を埋める光線群は図８の六つの点線の円に均分にスクランブルされる。小円内が空，円環部分が充実した光の束が回折格子に入射するとき，反射光は小円，円環内を均した分布となって戻っていく。
【００６２】
本明細書は，明記された内容のみならず，出願時において公知である全ての技術内容を含むものである。特に，明細書中に引用された文献については，引用することによりその全内容が本明細書に取り込まれるものである。
【実施例１】
【００６３】
大画素系有機ＬＥＤ
実施例１は，図５に示されるような発光素子である有機ＬＥＤを実現するものである。この有機ＬＥＤは，２次元周期構造部と整形層とが連続して同一の組成にて製造されたものである。
厚さ０．５ｍｍの石英の基板に電子ビーム露光用レジスト(日本ゼオン製ＺＥＰ-５２０Ａ)を塗布し所定パターンを電子ビームで描画した。なお，石英基板に替えてガラス基板を用いる場合も同様にレジストを塗布できる。描画パターンは，図３に示されるパターンであり，六方格子状に，山と山，谷と谷のそれぞれ６１０ｎｍピッチにて，凹凸を形成した。これは，発光する光の中心波長が５３０ｎｍ程度であると想定したためである。なお，基板の面のうち，レジストをパターニングする面と反対の面は平坦な面であっても良いし，平坦でなくてもよい。【００６４】
塗布したレジストを現像した。その後，ドライエッチングにより露出した石英部分のみを１１５ｎｍエッチングした。エッチング条件はＣＨＦ３４０ｓｃｃｍ,Ｏ２２ｓｃｃｍ，ＲＦ電力１００Ｗ，圧力１Ｐａとした。基板に周期構造部を設ける工程は，光リソグラフィーやナノインプリントを用いる工程であってもよい。エッチング後，残留したレジストを除去した。このようにして，２次元周期構造（凹凸パターン）を得た。【００６５】
次に，スパッタリングを行い，ＳｉＯ２層を成膜した。スパッタリングの条件は，チャンバー内の圧力を０．２Ｐａとし，ＲＦ電力を８００Ｗとした。この際，圧力が低い方が，凹部の奥部分まで所為膜されるため好ましい。基板側にもＲＦ電力を印加することで，アルゴン（Ａｒ）ガスによるエッチングを同時に行った。ＳｉＯ２の厚さは１０００ｎｍであった，このスパッタリングとエッチングを交互に行っても良い。スパッタリングとエッチングを組み合わせて行うことで，スパッタリングにより形成された凹凸の表面の急激な角度変化を滑らかにし，滑らかな起伏のある曲面を得ることができた。【００６６】
なお，あらかじめハチの巣状の起伏を有するに原板を準備できれば，それをＵＶ硬化樹脂に転写して所望の曲面を得たものを基板として用いてもよい。【００６７】
ＳｉＯ２層上に五酸化タンタルからなる１０００ｎｍの膜厚を有する高屈折率整形層をスパッタリングにより形成した。なお，高屈折率整形層の組成は屈折率が高ければよいため，例えば酸化チタンや五酸化ニオブを用いてもよい。成膜方法は，スパッタ法のみならず，蒸着法又はＣＶＤ法でもよい。高屈折率整形層を成膜する際は，ＳｉＯ２層を成膜した際と同様，適宜エッチングを行いながら成膜してもよい。エッチングを適宜行うことで，高屈折率整形層を平坦にすることができる。エッチングを行いつつ高屈折率整形層を成膜する場合，エッチング量をＳｉＯ２層に施したエッチング量よりも多くすることが好ましい。なお，高屈折率整形層は，化学機械研磨（ＣＭＰ）を用いて，表面を平坦にしても良い。【００６８】
次に，ＩＴＯ層をスパッタリングにより整形する。ＩＴＯ層を形成する部分以外にはマスキングを設け，マスキングがない部分のみにＩＴＯを形成すればよい。その後，有機ＬＥＤに公知の方法を用いて，有機発光層を形成する。有機発光層は，正孔輸送層，発光層及び電荷輸送層を含む。有機発光層を形成した後，有機発光層上に，電極層を形成する。本実施例においては，たとえば，アルミニウムを有機発光体層上に蒸着することで，不透明電極を形成する。このようにして有機ＬＥＤを製造できる。
【実施例２】
【００６９】
高精細ディスプレイ系有機ＬＥＤ
実施例２は，図２に示されるような発光素子である有機ＬＥＤを実現するものである。この有機ＬＥＤは，２次元周期構造部が金属の反射層のものである。
実施例１と同様にして，基板に周期構造を形成した後に，ＳｉＯ２層を成膜した。ＳｉＯ２層上に，スパッタリングを用いて２００ｎｍのアルミニウムからなる反射層を形成した。反射層上に，五酸化タンタルからなる１０００ｎｍの膜厚を有する高屈折率整形層をスパッタリングにより形成した。高屈折率整形層の表面を平坦にした後に，公知の方法に従って，アクティブ部を形成する。このようにして，有機ＬＥＤを製造できる。
【実施例３】
【００７０】
はじめに２次元周期構造部の設計をおこなった。放射光の方向転換を少ない往復回数で実現するためには，散乱でなく回折が有利である。さらに１回の回折で高屈折率媒質中の放射波のできるだけ大きな割合を低屈折率媒質中の伝搬波に変換できるよう，以下のように設計した。回折格子パターンを３方向の基本空間波数凹凸の重ね合わせた２次元回折格子（三角格子）とした。基本空間周波数を緑色（波長５３０ｎｍ）の自由空間波数とし，凹凸の山と山の間隔を６１０ｎｍとした。凹凸の深さは，回折能率を決める数値である。零次回折能率が垂直入射光に対し２０％を超えないようにするため，凹凸の深さを１１０ｎｍとした。高屈折率層（Ｔａ２Ｏ５）の厚さを，ＴＥモードとＴＭモードの数が共に５〜６となるよう１μｍに選んだ。【００７１】
次に上記の基板および有機ＬＥＤを作製した。基板には石英を用い，表面に三角格子状に凹凸パターンを電子ビーム露光と反応性イオンビームエッチングで作製した。凹凸形状はおおむねステップ状であった。その上に基板と同じ材料であるＳｉＯ２層をバイアススパッタリング法で成膜して緩やかな凹凸パターン構造に形成した。さらにその上に高屈折率層（Ｔａ２Ｏ５）をバイアススパッタリング法で成膜し，表面を平滑化した。平滑化はその上に良質な有機発光層を形成するための重要な事項である。比較のため，同時に，同じ膜構成の凹凸なし試料，更に高屈折率層（Ｔａ２Ｏ５）を含まない単なる石英基板も用意した。【００７２】
その３種類の基板上に透明電極・有機発光層・反射電極からなるアクティブ部を形成して有機ＬＥＤに仕上げた。図７は，実施例３におけるアクティブ部の構成を示す図である。【００７３】
次に作成した有機ＬＥＤの評価を行った。最も重要な特性である電流密度対光出力の外部量子効率の比較をしたのが図８である。図８は，電流密度対光出力の外部量子効率を示す図である。広く用いられる基準電流密度（１ｍＡ／ｃｍ２）において，
（ａ）標準的な基板，すなわち石英基板上の有機ＬＥＤ
（ｂ）平坦な高屈折率層（Ｔａ２Ｏ５）上の有機ＬＥＤ
（ｃ）下面に凹凸があり，上面は平坦な高屈折率層（Ｔａ２Ｏ５）上の有機ＬＥＤ
を比較した。その結果，（ａ）及び（ｂ）はほぼ等しく，（ｃ）すなわち目的とする構造は顕著に光が増加した。（ａ）の石英基板上有機ＬＥＤに比べ，（ｃ）の構造の出力は１．４倍という値が得られた。【００７４】
更に，石英基板に閉じ込められた光を取り出す目的で，石英基板の外側の面に散乱構造を付加した試料を作製し，同様の測定を行った。その結果，更に約１．２倍の出力向上を得た。標準基板に対する出力向上は１．４倍×１．２倍〜１．７倍となり，これは現時点で発表されている取出し効率の最高値である。これは本発明である２次元周期構造の効果を実証したことに他ならない。
【産業上の利用可能性】
【００７５】
本発明は，光学機器の分野で利用されうる。
【符号の説明】
【００７６】
１  アクティブ部    ３  高屈折率整形層    ５  ２次元周期構造部
７  発光素子
１１  第１の電極    １３  有機発光層    １５  第２の電極    
１７  透明基板
【図１】
2014129444.tif 000003
【図２】
2014129444.tif 000004
【図３】
2014129444.tif 000005
【図４】
2014129444.tif 000006
【図５】
2014129444.tif 000007
【図６】
2014129444.tif 000008
【図７】
2014129444.tif 000009
【図８】
2014129444.tif 000010
【国際調査報告】
2014129444.tif 000011
2014129444.tif 000012
2014129444.tif 000013
2014129444.tif 000014